(57)【要約】  化学強化後の板状ガラス材をエッチング処理により切断して小片化しても破損や破壊等が生じないようにする。  板状ガラス材をイオン交換処理により化学強化する化学強化工程と、化学強化後の前記板状ガラス材をエッチング処理により切断する形状加工工程と、を含むガラス基板の製造方法であって、前記化学強化工程にて、前記板状ガラス材の板厚をｔ［μｍ］、前記板状ガラス材における前記圧縮応力層の厚さをｄ［μｍ］、前記圧縮応力層の最大圧縮応力値をＦ［ＭＰａ］、前記圧縮応力層の圧縮応力積算値をＸ［ＭＰａ・μｍ］、前記引張応力層の厚さをｔ２［μｍ］、前記引張応力層の平均引張応力値をＴａｖｅ［ＭＰａ］とし、Ｘ＝Ｆ×ｄ、ｔ２＝ｔ−２ｄかつＴａｖｅ＝Ｘ／ｔ２の関係が成り立つときに、７≦Ｔａｖｅ＜５０［ＭＰａ］の条件を満たすように前記イオン交換処理を行う。
2013027651.tif 000002
【特許請求の範囲】
【請求項１】
板状ガラス材に対するイオン交換処理により当該板状ガラス材の表層部を圧縮応力層とし当該表層部以外の深層部を引張応力層とする化学強化工程と、
前記化学強化工程を経た後の前記板状ガラス材に対するエッチング処理により当該板状ガラス材を切断して小片化されたガラス基板を得る形状加工工程と、
を含む強化ガラス基板の製造方法であって、
アルカリ金属酸化物含有のアルミノシリケートガラスからなる前記板状ガラス材を用意し、
前記化学強化工程にて、前記板状ガラス材の板厚をｔ［μｍ］、前記圧縮応力層の厚さをｄ［μｍ］、前記圧縮応力層の最大圧縮応力値をＦ［ＭＰａ］、前記圧縮応力層の圧縮応力積算値をＸ［ＭＰａ・μｍ］、前記引張応力層の厚さをｔ２［μｍ］、前記引張応力層の平均引張応力値をＴａｖｅ［ＭＰａ］とし、Ｘ＝Ｆ×ｄ、ｔ２＝ｔ−２ｄかつＴａｖｅ＝Ｘ／ｔ２の関係が成り立つときに、
７≦Ｔａｖｅ＜５０［ＭＰａ］
の条件を満たすように前記イオン交換処理を行う
ことを特徴とする強化ガラス基板の製造方法。
【請求項２】
板状ガラス材に対するイオン交換処理により当該板状ガラス材の表層部を圧縮応力層とし当該表層部以外の深層部を引張応力層とする化学強化工程と、
前記化学強化工程を経た後の前記板状ガラス材に対するエッチング処理により当該板状ガラス材を切断して小片化されたガラス基板を得る形状加工工程と、
を含む強化ガラス基板の製造方法であって、
アルカリ金属酸化物含有のアルミノシリケートガラスからなる前記板状ガラス材を用意し、
前記化学強化工程では、前記エッチング処理によって前記板状ガラス材の破損が生じない引張応力となるように前記イオン交換処理を行う
ことを特徴とする強化ガラス基板の製造方法。
【請求項３】
前記化学強化工程の後、前記形状加工工程の前に、前記イオン交換処理が行われた前記板状ガラス材の少なくとも一方の表面に、一層以上の加飾層を形成する加飾層形成工程を含み、
前記加飾層形成工程の後に行う前記形状加工工程にて、前記加飾層が形成された前記板状ガラス材を前記エッチング処理によって切断する
ことを特徴とする請求項１及び２のいずれかに記載の強化ガラス基板の製造方法。
【請求項４】
前記加飾層形成工程は、前記板状ガラス材の端面を保持した状態で主表面に印刷処理を施す印刷処理を含むことを特徴とする請求項３に記載の強化ガラス基板の製造方法。
【請求項５】
前記加飾層形成工程は、導電性層と透明導電層とを主表面に形成する処理を含むことを特徴とする請求項３及び４のいずれかに記載の強化ガラス基板の製造方法。
【請求項６】
前記板状ガラス材として、ＳｉＯ２：５０〜７５重量％と、Ａｌ２Ｏ３：５〜２０重量％と、Ｌｉ２Ｏ、Ｎａ２ＯおよびＫ２Ｏから選ばれるアルカリ金属酸化物のうち少なくとも一種を含むガラスを用いる
ことを特徴とする請求項１乃至５のいずれかに記載の強化ガラス基板の製造方法。
【請求項７】
前記板状ガラス材として、Ｎａ２Ｏを８重量％以上、ＣａＯを８重量％以下（０を含む）含むガラスを用いる
ことを特徴とする請求項６に記載の強化ガラス基板の製造方法。
【請求項８】
前記強化ガラス基板は、電子機器用カバーガラスとされるガラス基板であることを特徴とする請求項１乃至７のいずれかに記載の強化ガラス基板の製造方法。
【請求項９】
アルカリ金属酸化物含有のアルミノシリケートガラスからなり、表層部に圧縮応力層を有するとともに深層部に引張応力層を有する強化ガラス基板であって、
前記アルミノシリケートガラスの板厚をｔ［μｍ］、前記圧縮応力層の厚さをｄ［μｍ］、前記圧縮応力層の最大圧縮応力値をＦ［ＭＰａ］、前記圧縮応力層の圧縮応力積算値をＸ［ＭＰａ・μｍ］、前記引張応力層の厚さをｔ２［μｍ］、前記引張応力層の平均引張応力値をＴａｖｅ［ＭＰａ］とし、Ｘ＝Ｆ×ｄ、ｔ２＝ｔ−２ｄかつＴａｖｅ＝Ｘ／ｔ２の関係が成り立つときに、
７≦Ｔａｖｅ＜５０［ＭＰａ］
の条件を満たすイオン交換処理が施され、
さらに、当該強化ガラス基板の端面がエッチング処理された面である
ことを特徴とする強化ガラス基板。
【請求項１０】
前記強化ガラス基板の端面は、主表面における厚さ方向外側に凸となるように湾曲する一対の湾曲面と、これらの湾曲面からガラス基材の面方向外側へ向けて突出する頂部とを有していることを特徴とする請求項９に記載の強化ガラス基板。
【請求項１１】
前記強化ガラス基板の端面の少なくとも一部の領域には、圧縮応力層が形成されていないことを特徴とする請求項９及び１０のいずれかに記載の強化ガラス基板。
【請求項１２】
前記アルミノシリケートガラスは、ガラス成分として、ＳｉＯ２：５０〜７５重量％と、Ａｌ２Ｏ３：５〜２０重量％と、Ｌｉ２Ｏ、Ｎａ２ＯおよびＫ２Ｏから選ばれるアルカリ金属酸化物のうち少なくとも一種を含むガラスである
ことを特徴とする請求項９乃至１１のいずれかに記載の強化ガラス基板。
【請求項１３】
前記アルミノシリケートガラスは、Ｎａ２Ｏを８重量％以上、ＣａＯを８重量％以下（０を含む）含むガラスである
ことを特徴とする請求項１２に記載の強化ガラス基板。
【請求項１４】
前記強化ガラス基板は、電子機器用カバーガラスとされるガラス基板であることを特徴とする請求項９乃至１３のいずれかに記載の強化ガラス基板。
【発明の詳細な説明】
【技術分野】
【０００１】
本発明は、例えば携帯機器（携帯型電子機器）等の電子機器用のカバーガラスに適した強化ガラス基板の製造方法、および強化ガラス基板に関する。
【背景技術】
【０００２】
携帯電話機やＰＤＡ（Personal Digital Assistant）等の携帯機器等の電子機器は、液晶パネルや有機ＥＬ（Electro Luminescence）パネル等の表示画面部分がカバーガラスによって保護されている。カバーガラスとしては、例えば表層部に圧縮応力層が形成された強化ガラスが用いられる。このようなカバーガラスは、例えば、以下に述べる手順で製造される。先ず、板状ガラス材を所定形状に切断して、小片化されたガラス基板を得る。次いで、小片化されたガラス基板を溶融塩に浸漬して化学強化する。その後、化学強化されたガラス基板の表面に、必要に応じて反射防止膜等の各種の機能膜を成膜する。このようにして得られたガラス基板（以下、「強化ガラス基板」と称することもある）がカバーガラスとなる（例えば特許文献１参照）。すなわち、特許文献１に記載の技術では、板状ガラス材に対する切断を行った後に小片化されたガラス基板に対する化学強化処理を実施してカバーガラスを得るようになっている。【０００３】
板状ガラス材の切断については、機械的に行うスクライブ切断ではなく、ウエットエッチング（ケミカルエッチング）処理によって行ったり（例えば特許文献２参照）、ドライエッチング処理によって行うことが提案されている（例えば特許文献３参照）。また、特許文献３に記載の技術では、板状ガラス材に対して各種機能膜を成膜した後に、板状ガラス材と合わせて各種機能膜をエッチング処理で切断することも提案されている。【０００４】
ところで、板状ガラス材の切断は、化学強化処理の実施前（すなわち圧縮応力層の形成前）であれば容易に行うことができるが、表層部に圧縮応力層が形成された後には、当該圧縮応力層の形成前に比べて、板状ガラス材に対する切断の際に破損や破壊等が生じ易くなる。例えば、スクライブ切断を風冷強化ガラスまたは化学強化ガラスに対して行おうとした場合、風冷強化ガラスでは粉々に粉砕してしまい、化学強化ガラスではスクライブ線に沿って分割できなかったり、あるいはスクライブ切断により得られたガラス基板が想定荷重よりも小さな荷重で破壊することが指摘されている（例えば特許文献４参照）。そのため、特許文献４に記載の技術では、化学強化ガラスをスクライブ線に沿って的確に切断するために、圧縮応力層の厚みを１０μｍ〜３０μｍの範囲内とし、かつ、圧縮応力の値を３０ｋｇｆ／ｍｍ２〜６０ｋｇｆ／ｍｍ２（＝２９４ＭＰａ〜５８８ＭＰａ）の範囲内とした化学強化ガラスを用いることが提案されている。
【先行技術文献】
【特許文献】
【０００５】
【特許文献１】特開２００７−９９５５７号公報
【特許文献２】特開２００９−１６７０８６号公報
【特許文献３】特開昭６３−２４８７３０号公報
【特許文献４】特開２００４−８３３７８号公報
【発明の概要】
【発明が解決しようとする課題】
【０００６】
近年、携帯機器用のカバーガラスについては、生産性向上および強度や耐傷性等の商品性の向上が強く求められている。【０００７】
カバーガラスの生産性を向上させるためには、板状ガラス材に対して化学強化処理を実施し、さらに必要に応じて各種機能膜の成膜や印刷加飾等の処理を行った後に、当該板状ガラス材を所定形状に切断する、という手順の製造プロセスを経ることが考えられる。このような手順を経れば、小片化されたガラス基板のそれぞれに対して個別に化学強化処理等を実施するのではなく、板状ガラス材の段階で纏めて化学強化処理等を実施することになり、生産効率の向上が図れるからである。【０００８】
その一方で、カバーガラスの商品性を向上させるためには、圧縮応力層を厚く、当該圧縮応力層における圧縮応力を大きくして、カバーガラスの強度向上や薄板化等を実現することが考えられる。【０００９】
しかしながら、上述した生産性向上を図るための製造プロセスでは、化学強化処理後の板状ガラス材を切断することになるため、特許文献１〜３に記載の技術のように当該切断を化学強化処理前に行う場合に比べて、当該切断による小片化の際にガラス基板に破損や破壊等が生じ易くなる。この点については、特許文献４に記載の技術のように圧縮応力層の厚みおよび圧縮応力の値を設定することが考えられるが、その場合にはカバーガラスの強度向上や薄板化等に十分に対応し得るとはいえない。【００１０】
また、化学強化処理後の板状ガラス材をエッチングにより切断する場合は、機械加工と異なり、ガラスを加工する際のクラックの発生を減らすことができるが、化学強化処理によって形成される応力層（圧縮応力層や引張応力層）が不適切な場合は、加工中に微細な割れや傷が生じることがある。つまり、上述した従来技術では、カバーガラスの生産性向上と商品性向上とを併せて実現することが困難である。【００１１】
そこで、本発明は、板状ガラス材の状態で化学強化処理等を実施した後に、板状ガラス材をエッチング処理により切断して小片化するにあたり、化学強化処理によって形成される応力層を適性化することにより、化学強化後の板状ガラス材をエッチング処理により小片化しても破損や破壊等が生じることなく、得られるガラス基板の商品性向上を図ることができる強化ガラス基板の製造方法、ならびに強化ガラス基板を提供することを目的とする。
【課題を解決するための手段】
【００１２】
本発明は、上記目的を達成するために案出されたものである。【００１３】
本発明の第１の態様は、板状ガラス材に対するイオン交換処理により当該板状ガラス材の表層部を圧縮応力層とし当該表層部以外の深層部を引張応力層とする化学強化工程と、前記化学強化工程を経た後の前記板状ガラス材に対するエッチング処理により当該板状ガラス材を切断して小片化されたガラス基板を得る形状加工工程と、を含む強化ガラス基板の製造方法であって、アルカリ金属酸化物含有のアルミノシリケートガラスからなる前記板状ガラス材を用意し、前記化学強化工程にて、前記板状ガラス材の板厚をｔ［μｍ］、前記圧縮応力層の厚さをｄ［μｍ］、前記圧縮応力層の最大圧縮応力値をＦ［ＭＰａ］、前記圧縮応力層の圧縮応力積算値をＸ［ＭＰａ・μｍ］、前記引張応力層の厚さをｔ２［μｍ］、前記引張応力層の平均引張応力値をＴａｖｅ［ＭＰａ］とし、Ｘ＝Ｆ×ｄ、ｔ２＝ｔ−２ｄかつＴａｖｅ＝Ｘ／ｔ２の関係が成り立つときに、７≦Ｔａｖｅ＜５０［ＭＰａ］の条件を満たすように前記イオン交換処理を行うことを特徴とする強化ガラス基板の製造方法である。【００１４】
本発明の第２の態様は、板状ガラス材に対するイオン交換処理により当該板状ガラス材の表層部を圧縮応力層とし当該表層部以外の深層部を引張応力層とする化学強化工程と、前記化学強化工程を経た後の前記板状ガラス材に対するエッチング処理により当該板状ガラス材を切断して小片化されたガラス基板を得る形状加工工程と、を含む強化ガラス基板の製造方法であって、アルカリ金属酸化物含有のアルミノシリケートガラスからなる前記板状ガラス材を用意し、前記化学強化工程では、前記エッチング処理によって前記板状ガラス材の破損が生じない引張応力となるように前記イオン交換処理を行うことを特徴とする強化ガラス基板の製造方法である。【００１５】
本発明の第３の態様は、第１の態様及び第２の態様のいずれかに記載の発明において、前記化学強化工程の後、前記形状加工工程の前に、前記イオン交換処理が行われた前記板状ガラス材の少なくとも一方の表面に、一層以上の加飾層を形成する加飾層形成工程を含み、前記加飾層形成工程の後に行う前記形状加工工程にて、前記加飾層が形成された前記板状ガラス材を前記エッチング処理によって切断することを特徴とする。【００１６】
本発明の第４の態様は、第３の態様に記載の発明において、前記加飾層形成工程は、前記板状ガラス材の端面を保持した状態で主表面に印刷処理を施す印刷処理を含むことを特徴とする。【００１７】
本発明の第５の態様は、第３の態様及び第４の態様のいずれかに記載の発明において、前記加飾層形成工程は、導電性層と透明導電層とを主表面に形成する処理を含むことを特徴とする。【００１８】
本発明の第６の態様は、第１の態様乃至第５の態様のいずれかに記載の強化ガラス基板の製造方法であって、前記板状ガラス材として、ＳｉＯ２：５０〜７５重量％と、Ａｌ２Ｏ３：５〜２０重量％と、Ｌｉ２Ｏ、Ｎａ２ＯおよびＫ２Ｏから選ばれるアルカリ金属酸化物のうち少なくとも一種を含むガラスを用いることを特徴とする。【００１９】
本発明の第７の態様は、第６の態様に記載の強化ガラス基板の製造方法であって、前記板状ガラス材として、Ｎａ２Ｏを８重量％以上、ＣａＯを８重量％以下（０を含む）含むガラスを用いることを特徴とする。【００２０】
本発明の第８の態様は、第１の態様乃至第７の態様のいずれかに記載の強化ガラスの製造方法であって、前記強化ガラス基板は、電子機器用カバーガラスとされるガラス基板であることを特徴とする。【００２１】
本発明の第９の態様は、アルカリ金属酸化物含有のアルミノシリケートガラスからなり、表層部に圧縮応力層を有するとともに深層部に引張応力層を有する強化ガラス基板であって、前記アルミノシリケートガラスの板厚をｔ［μｍ］、前記圧縮応力層の厚さをｄ［μｍ］、前記圧縮応力層の最大圧縮応力値をＦ［ＭＰａ］、前記圧縮応力層の圧縮応力積算値をＸ［ＭＰａ・μｍ］、前記引張応力層の厚さをｔ２［μｍ］、前記引張応力層の平均引張応力値をＴａｖｅ［ＭＰａ］とし、Ｘ＝Ｆ×ｄ、ｔ２＝ｔ−２ｄかつＴａｖｅ＝Ｘ／ｔ２の関係が成り立つときに、７≦Ｔａｖｅ＜５０［ＭＰａ］の条件を満たすイオン交換処理が施され、さらに、当該強化ガラス基板の端面がエッチング処理された面であることを特徴とする強化ガラス基板である。【００２２】
本発明の第１０の態様は、第９の態様に記載の強化ガラス基板であって、前記強化ガラス基板の端面は、主表面における厚さ方向外側に凸となるように湾曲する一対の湾曲面と、これらの湾曲面からガラス基材の面方向外側へ向けて突出する頂部とを有していることを特徴とする。【００２３】
本発明の第１１の態様は、第９の態様及び第１０の態様のいずれかに記載の強化ガラス基板であって、前記強化ガラス基板の端面の少なくとも一部の領域には、圧縮応力層が形成されていないことを特徴とする。【００２４】
本発明の第１２の態様は、第９の態様乃至第１１の態様のいずれかに記載の発明において、前記アルミノシリケートガラスは、ガラス成分として、ＳｉＯ２：５０〜７５重量％と、Ａｌ２Ｏ３：５〜２０重量％と、Ｌｉ２Ｏ、Ｎａ２ＯおよびＫ２Ｏから選ばれるアルカリ金属酸化物のうち少なくとも一種を含むガラスであることを特徴とする。【００２５】
本発明の第１３の態様は、第１２の態様に記載の発明において、前記アルミノシリケートガラスは、Ｎａ２Ｏを８重量％以上、ＣａＯを８重量％以下（０を含む）含むガラスであることを特徴とする。【００２６】
本発明の第１４の態様は、第９の態様乃至第１３の態様のいずれかに記載の発明において、前記強化ガラス基板は、電子機器用カバーガラスとされるガラス基板であることを特徴とする。
【発明の効果】
【００２７】
本発明は、板状ガラス材の状態で化学強化を行った後に、当該板状ガラス材をエッチング処理により切断しても破損や破壊等が生じることなく小片化することができることから、強化ガラス基板の製造における生産性を向上させることができる。しかも、小片化した強化ガラス基板の商品性向上を図ることができる。つまり、本発明によれば、製造される強化ガラス基板の生産性向上と商品性向上とを併せて実現することができる。
【図面の簡単な説明】
【００２８】
【図１】カバーガラスを装着した携帯機器の一部の構成例を示す断面図である。
【図２】化学強化ガラスの内部応力分布を模式的に示す側断面図である。
【図３】ガラス基板の製造方法の手順の概要を示す流れ図である。
【図４】ガラス基板の製造方法における形状加工工程の手順の概要を示す流れ図である。
【図５】化学強化ガラスの圧縮応力と加工性との関係の他の具体例を示す説明図である。
【図６】エッチングにより得られたガラス基板の端部の形状を示す図である。
【発明を実施するための形態】
【００２９】
以下、本発明の実施形態を図面に基づいて説明する。
【００３０】
本実施形態では、先ず、被製造物であるガラス基板について説明し、次いで、ガラス基板の製造方法の概要、当該製造方法における特徴的な工程、および、本実施形態における効果について、順に説明する。
【００３１】
＜１．ガラス基板＞
本実施形態では、被製造物となるガラス基板として、携帯機器用のカバーガラスを例に挙げる。
【００３２】
図１は、カバーガラスを装着した携帯機器の一部の構成例を示す断面図である。
【００３３】
図例の携帯機器において、カバーガラス１は、当該携帯機器が備える画像表示パネル２をその表示画面から間隔Ｄを開けて覆うように配設されている。これにより、画像表示パネル２は、その表示画面部分がカバーガラス１によって保護されることになる。なお、図例では、表示画面部分の構成に着目しており、他の構成部分については図示を省略している。また、図例では、画像表示パネル２が液晶表示パネルである場合、すなわち一対のガラス基板２１，２２が液晶層２３を挟持して構成されている場合を示しているが、画像表示パネル２はこれに限定されることはなく、例えば有機ＥＬパネルであっても構わない。また、携帯機器の表示画面部分を保護するカバーガラス１のほかに、携帯機器の筐体用のガラス基板として用いることもできる。
【００３４】
図２は、化学強化ガラスの内部応力分布を模式的に示す側断面図である。
【００３５】
カバーガラス１としては、イオン交換処理がされた化学強化ガラスを用いる。化学強化ガラスは、外表面（表裏面の両方を含む）から板厚方向所定深さの表層部に、圧縮応力が生じている層である圧縮応力層１ａを備えている。また、表層部以外の深層部（すなわち板厚方向中央近傍部分）には、引張応力が生じている層である引張応力層１ｂを備えている。
【００３６】
これらのガラス基板を携帯電子機器のカバーに使用した場合、表示部の表面に露出するガラス表面には圧縮応力層が形成されているので、この圧縮応力層による耐傷性が発揮される。さらに、圧縮応力層作用により表面に微細なクラックや傷が生じた場合であっても、ガラス内部へのクラックの進行を防止することができるので、高い機械的強度を維持することができる。
【００３７】
このような化学強化ガラスを用いれば、その板厚が薄い場合であっても高い機械的強度を維持することができる。また、このように板厚が薄い化学強化ガラスをカバーガラス１として携帯機器に装着すれば、高い機械的強度のためカバーガラス１が外力によって撓み難くなり、カバーガラス１と画像表示パネル２の表示画面との間隔を狭く設定することができる。その結果、携帯機器の薄型化を図ることが可能となる。
【００３８】
＜２．ガラス基板の組成＞
また、本発明に係るガラス基板に用いるガラスとしては、アルカリ金属酸化物を含有するアルミノシリケートガラスを好ましく用いることができる。アルミノシリケートガラスはイオン交換型化学強化方法により好ましい圧縮応力、圧縮応力層、引張応力を精密に発揮させることができるので、本発明の作用を好ましく得ることができる。このような、アルミノシリケートガラスとして、その組成成分は、ＳｉＯ２：５０〜７５重量％、Ａｌ２Ｏ３：５〜２０重量％、Ｌｉ２Ｏ、Ｎａ２Ｏ、Ｋ２Ｏから選ばれるアルカリ金属酸化物のうち少なくとも一種を含有するガラスであることが好ましい。さらに、本発明に係るアルミノシリケートガラスは、Ｎａ２Ｏ：８重量％以上、ＣａＯ:８重量％以下（０を含む）含有することが好ましい。
【００３９】
また、本発明に係るアルミノシリケートガラスの組成成分は、ＳｉＯ２：５０〜７５重量％、Ａｌ２Ｏ３：５〜２０重量％、Ｂ２Ｏ３：０〜５重量％（０を含む）、Ｎａ２Ｏ：８〜２５重量％、Ｌｉ２Ｏ：０〜６重量％（０を含む）、Ｋ２Ｏ：１５％以下（０を含む）であることが好ましい。
【００４０】
本発明に適用される化学強化用のガラス基板は、ＳｉＯ２，Ａｌ２Ｏ３およびＮａ２Ｏを含有し、必要に応じて、Ｂ２Ｏ３，Ｌｉ２Ｏ，Ｋ２Ｏ，ＭｇＯ，ＣａＯ，ＳｒＯ，ＢａＯ，ＺｎＯ、ＺｒＯ２、Ｆｅ２Ｏ３およびＳｎＯ２などを含有することができる。
【００４１】
（ＳｉＯ２）
ＳｉＯ２は、ガラス基板に用いるガラスの骨格をなす必須成分であり、ガラスの化学的耐久性と耐熱性を高める効果を有する。その含有率が５０％未満では、ガラス基板を形状加工するためにエッチングを行うときのエッチングレートは向上する傾向にあるものの、ガラス化が困難であり、上記効果も十分に得ることができない。他方、含有率が７５％を超えると、ガラスが失透を起こしやすくなり、ガラス原料の熔融や成形が困難になるとともに、粘性が上昇してガラスの均質化が困難になるので、ダウンドロー法を利用した安価なガラスの大量生産が困難となる。また、含有率が７５％を超えると、低温粘性が過度に上昇することによってイオン交換速度が低下するため、イオン交換により化学強化した場合にも十分な強度を得ることができない。したがって、ＳｉＯ２の含有率は、５０〜７５％であり、５３〜７０％が好ましく、５５〜６７％がより好ましく、５８〜６５％がより一層好ましく、６０〜６５％が特に好ましい。なお、本実施形態では、低温粘性とは１０７．６ｄＰａ・ｓ近傍における温度とする。
【００４２】
（Ａｌ２Ｏ３）
Ａｌ２Ｏ３はガラス基板に用いるガラスの骨格をなす必須成分であり、ガラスの化学的耐久性と耐熱性、さらにはイオン交換性能やエッチングによって形状加工を行うときのエッチングレートを高める効果を有している。Ａｌ２Ｏ３の含有率が５％未満では、上記効果が十分に得られない。他方、Ａｌ２Ｏ３の含有率が２０％を超えると、ガラスの熔融が困難となり、ガラスの粘性が上昇して成形が困難になる。このため、ダウンドロー法を利用した安価なガラスの大量生産が困難となる。また、Ａｌ２Ｏ３の含有率が２０％を超えると耐酸性が過剰に低下するので、保護部材として用いられるカバーガラスとしては好ましくない。また、Ａｌ２Ｏ３の含有率が２０％を超えると、ガラスが失透を起こしやすくなり、耐失透性も低下するので、ダウンドロー法に適用できない。したがって、Ａｌ２Ｏ３の含有率は５〜２０％であり、５〜１７％が好ましく、７〜１６％がより好ましい。
【００４３】
なお、本実施形態では、ＳｉＯ２含有率をＸとし、Ａｌ２Ｏ３含有率をＹとしたとき、Ｘ−１／２・Ｙが５７．５％以下であることが好ましい。Ｘ−１／２・Ｙが５７．５％以下であると、ガラス基板のエッチングレートを効果的に向上させることができる。Ｘ−１／２・Ｙの好ましい範囲は、５６％以下がより好ましく、５５％以下がより一層好ましい。
【００４４】
他方、上記Ｘ−１／２・Ｙが４５％未満であると、エッチングレートは５μｍ／分以上であるものの、失透温度が高くなるため耐失透性が低下してしまう。したがって、耐失透性とエッチングレート向上の両立を実現させるためには、上記Ｘ−１／２・Ｙが４５％以上であることが好ましく、４７％以上であることがより好ましく、５０％以上が特に好ましい。
【００４５】
（Ｂ２Ｏ３）
Ｂ２Ｏ３はガラスの粘性を下げて、ガラス基板に用いるガラスの熔解および清澄を促進する任意成分である。その含有率が５％を超えると、ガラスの耐酸性が低下するとともに、揮発が増加してガラスの均質化が困難になる。また、揮発が増加することでガラスにムラが生じ、ガラス基板のエッチングにもムラが生じる。つまり、ガラスの領域によってエッチングレートが不均一となってしまうため、Ｂ２Ｏ３を過剰に含有したガラス基板は、高精度が求められる形状加工のためのエッチングなどには不向きである。さらに、含有率が５％を超えると、歪点も過剰に低下してしまい、ガラス基板に熱処理を施す際にガラスが変形してしまうという不都合が生じる。したがって、Ｂ２Ｏ３の含有率は０〜５％であることが好ましく、０〜３％がより好ましく、０〜２％未満がより一層好ましく、０．０１％未満であって不純物を除き意図的に含有させないことが特に好ましい。Ｂ２Ｏ３の含有率を０〜５％とすることで、エッチングレートを向上させるという効果に加え、エッチングのムラを防止することができ、より品質の高いカバーガラスを得ることができる。
【００４６】
（Ｎａ２Ｏ）
Ｎａ２Ｏは、イオン交換成分であり、ガラス基板に用いるガラスの高温粘性を低下させて、ガラスの熔融性や成形性を向上させる必須成分である。また、Ｎａ２Ｏは、ガラスの耐失透性を改善する成分である。Ｎａ２Ｏの含有率が８％未満ではガラスの熔融性が低下し、熔融のためのコストが高くなってしまう。また、Ｎａ２Ｏの含有率が８％未満ではイオン交換性能も低下してしまうため、十分な強度を得ることができない。また、Ｎａ２Ｏの含有率が８％未満では熱膨張率が過度に低下し、金属や有機系接着剤などの周辺材料と熱膨張係数が整合し難くなる。さらに、Ｎａ２Ｏの含有率が８％未満ではガラスが失透を起こしやすくなり、耐失透性も低下するので、ダウンドロー法に適用できない。このため、安価なガラスの大量生産が困難となる。他方、含有率が２５％を超えると、低温粘性が低下し、熱膨張率が過度に大きくなり、耐衝撃性が低下し、金属や有機系接着剤などの周辺材料と熱膨張係数が整合し難くなる。したがって、Ｎａ２Ｏの含有率は、８〜２５％であり、１０〜２０％がより好ましく、１２〜２０％がより一層好ましく、１３〜１９％が特に好ましい。
【００４７】
（Ｌｉ２Ｏ）
Ｌｉ２Ｏはイオン交換成分の一つであり、ガラス基板に用いるガラスの粘度を低下させて、ガラスの熔融性や成形性を向上させる任意成分である。また、Ｌｉ２Ｏは、ガラス基板のヤング率を向上させる成分である。さらに、Ｌｉ２Ｏは、アルカリ金属酸化物の中では圧縮応力層の深さを深くする効果が高い。しかし、Ｌｉ２Ｏの含有率が多くなり過ぎると、ガラス基板の強化を行う工程であるイオン交換処理におけるイオン交換塩の劣化がはやくなるという不都合があるため、カバーガラスの製造コストが高くなってしまう。また、Ｌｉ２Ｏの含有率が多くなり過ぎると、ガラスの熱膨張係数が低くなり過ぎて、ガラスの耐熱衝撃性が低下し、金属や有機系接着剤などの周辺材料と熱膨張係数が整合し難くなる。また、Ｌｉ２Ｏの含有率が多くなり過ぎると、耐熱性（歪点やガラス転移点）が過度に低下することに加え、低温粘性が過度に低下することで、化学強化後の加熱工程で応力緩和が発生し、圧縮応力層の応力値が低下してしまうため、十分な強度のカバーガラスを得ることができない。したがって、Ｌｉ２Ｏの含有率は０〜８％未満であり、０〜６％が好ましく、０．１〜５％がより好ましく、０．２〜２％がさらにより好ましい。
【００４８】
（Ｋ２Ｏ）
Ｋ２Ｏは、含有することでガラス基板のイオン交換性能を向上させることができる任意成分である。また、Ｋ２Ｏはガラスの高温粘性を低下させて、ガラスの熔融性や成形性を向上させると同時に、耐失透性を改善する成分でもある。しかし、Ｋ２Ｏの含有率が多くなり過ぎると、低温粘性が低下し、熱膨張率が過度に大きくなり、耐衝撃性が低下するため、カバーガラスとして好ましくない。また、Ｋ２Ｏの含有率が多くなり過ぎると、金属や有機系接着剤などの周辺材料と熱膨張係数が整合し難くなる。したがって、Ｋ２Ｏの含有率は、１５％以下であり、１０％以下が好ましく、５％未満がより好ましく、４％未満がさらに好ましい。他方、Ｋ２Ｏの含有率の下限は、０％以上であり、０．１％以上であることが好ましく、１％以上であることがより好ましく、２％以上であることがさらに好ましい。Ｋ２Ｏの含有率の下限を上記範囲とすることで、イオン交換処理の時間を短縮することができ、カバーガラスの生産性を向上させることができる。
【００４９】
（Ｒ１２Ｏ）（Ｒ１は、Ｌｉ、Ｎａ、Ｋのうちガラス基板に含有されるすべての元素）
本実施形態では、Ｒ１２Ｏの含有率（Ｌｉ、Ｎａ、Ｋのうちガラス基板に含有されるすべての元素の含有率の合計）は１０〜３０％であることが好ましい。Ｒ１２Ｏが１０％未満ではイオン交換が十分に行われないため、強度を十分に得ることができず、カバーガラスに適用しがたくなる。他方、Ｒ１２Ｏが３０％を超えると、ガラスの化学的耐久性が劣化する。したがって、機械的強度と耐失透性を両立し、化学的耐久性や生産性を向上させるために、Ｒ１２Ｏの含有率は、１０〜２８％とすることがより好ましく、１３〜２５％とすることがさらに好ましく、１４〜２４％とすることがさらにより好ましく、１７〜２３％とすることが特に好ましい。
【００５０】
Ｒ１２Ｏの含有率の上記範囲は、Ｌｉ，Ｎａ，Ｋのうち含有する全ての元素について、その酸化物の上述した含有率を満たした上での範囲である。
【００５１】
（ＭｇＯ）
ＭｇＯは、ガラス基板に用いるガラスの粘性を下げて、ガラスの熔解および清澄を促進する任意成分である。また、ＭｇＯは、アルカリ土類金属の中ではガラスの密度を上昇させる割合が小さいため、得られるガラスを軽量化しつつ熔融性を向上するためには有効な成分である。また、成形性を向上させ、ガラスの歪点やヤング率を高める成分でもある。さらに、ＭｇＯを含有するガラスを、例えばフッ酸を用いてエッチングした際に形成される析出物の溶解度が大きく、生成速度は比較的遅いため、エッチング中のガラス表面に結晶物が付着することは相対的に少ない。よって、ガラスの熔解性を改善すると同時に速いエッチングレートを得るためにＭｇＯを含有させることが好ましい。しかし、ＭｇＯの含有量が多くなり過ぎると、耐失透性の低下が生じるため、ダウンドロー法を利用した安価なガラスの大量生産が困難となる。したがって、ＭｇＯの含有率は、０〜１５％であり、１％超〜１５％が好ましく、１％超〜１２％が好ましく、１％超〜７％未満がより好ましく、３％〜７％未満がさらにより好ましく、４．５％超〜６％が特に好ましい。ＭｇＯを０〜１５％の範囲で含有することで、より低い温度でガラスの熔融が可能となり、カバーガラス製造のコストをさらに低減することができる。また、イオン交換性能と歪点の向上を両立できるため、高い機械的強度が求められるカバーガラスに好適となる。これは、ガラス基板の表面に十分な圧縮応力層を形成することができ、熱処理を行った際にも、表面に形成された圧縮応力層の応力緩和や消失を防ぐことができるからである。
【００５２】
（ＣａＯ）
ＣａＯは、ガラス基板に用いるガラスの粘性を下げて、ガラスの熔解および清澄を促進する任意成分である。また、ＣａＯは、アルカリ土類金属の中ではガラスの密度を上昇させる割合が小さいため、得られるガラスを軽量化しつつ熔融性を向上するためには有利な成分である。また、成形性を向上させ、ガラスの歪点やヤング率を高める成分でもある。しかし、ＣａＯの含有量が多くなり過ぎると、耐失透性の低下が生じるため、ダウンドロー法を利用した安価なガラスの大量生産が困難となる。さらに、ＣａＯの含有量が多くなり過ぎると、イオン交換性能も悪化してしまうため、強度を十分に得ることができず、生産性も低下してしまう。さらに、ＣａＯを多量に含有するガラスを、例えばフッ酸を用いてウェットエッチングした際に生成される析出物（化学物質）は、エッチング液に不溶であるばかりか、析出速度が非常に速いため、エッチングするガラスの表面に付着し、その量が著しい場合、エッチング反応を阻害して、ガラスの加工生産性を低下させ、さらには、エッチング処理後のガラスの表面を悪化させてしまう。つまり、ＣａＯを含有することで、エッチング処理後のカバーガラスの表面品質を悪化させるばかりか、大量の化学物質がガラス表面に付着する場合は、エッチングの進行を妨げてしまい、エッチング処理時間が長くなる場合や、形状精度が低下したりする場合もある。他方、ＣａＯを含有することで、失透温度を低下させ、耐失透性及び熔融性を向上させることができるので、ＣａＯの含有率は０％〜８％であり、０％〜５％が好ましく、０％〜４％がより好ましく、０％〜２％がさらに好ましい。なお、極めて高いエッチング加工品質が求められる場合には、ＣａＯを実質的に含まないようにすることが好ましい。
【００５３】
尚、カリウムイオンとのイオン交換による化学強化に好適であると同時に、エッチング処理にも好適なガラス基板とするためには、Ｎａ２Ｏを８％以上含み、かつ、ＣａＯを８％以下（０を含む）含む組成のガラスを用いることが好ましい。
【００５４】
（ＳｒＯ）
ＳｒＯは、ガラス基板に用いるガラスの粘性を下げて、ガラスの熔融および清澄を促進する任意成分である。また、成形性を向上させ、ガラスの歪点やヤング率を高める成分でもある。しかし、ＳｒＯの含有量が多くなり過ぎると、ガラスの密度が上昇するため、軽量化が求められるカバーガラスなどには不適となる。また、ＳｒＯの含有量が多くなり過ぎると、熱膨張率が過度に大きくなり、金属や有機系接着剤などの周辺材料と熱膨張係数が整合し難くなる。さらに、ＳｒＯの含有量が多くなり過ぎると、イオン交換性能も低下するため、カバーガラスに求められる高い機械的強度は得がたくなる。したがって、ＳｒＯの含有率は、０〜１０％が好ましく、０〜５％がより好ましく、０〜２％がより一層好ましく、０〜０．５％がさらにより一層好ましく、不純物を除き意図的に含有させないことが特に好ましい。
【００５５】
（ＢａＯ）
ＢａＯは、ガラス基板に用いるガラスの粘性を下げて、ガラスの熔融および清澄を促進する任意成分である。また、成形性を向上させ、ガラスの歪点やヤング率を高める成分でもある。しかし、ＢａＯの含有量が多くなり過ぎると、ガラスの密度が上昇するため、軽量化が求められるカバーガラスなどには不適となる。また、ＢａＯの含有量が多くなり過ぎると、熱膨張率が過度に大きくなり、金属や有機系接着剤などの周辺材料と熱膨張係数が整合し難くなる。さらに、ＢａＯの含有量が多くなり過ぎると、イオン交換性能も低下するため、カバーガラスに求められる高い機械的強度を得がたくなる。したがって、ＢａＯの含有率は、０〜１０％が好ましく、０〜５％がより好ましく、０〜２％がより一層好ましく、０〜０．５％がさらにより一層好ましい。なお、ＢａＯは環境への負荷が大きいことから０．０１％未満であって不純物を除き意図的に含有させないことが特に好ましい。
【００５６】
（ＺｎＯ）
ＺｎＯは、イオン交換性能を高める任意成分であり、特に圧縮応力値を高くする効果が大きい成分であるとともに、ガラスの低温粘性を低下させずに高温粘性を低下させる成分である。しかし、ＺｎＯの含有量が多くなり過ぎると、ガラスが分相し、耐失透性が低下する。また、ＺｎＯの含有量が多くなり過ぎると、ガラスの密度が上昇するため、軽量化が求められるカバーガラスなどには不適となる。したがって、ＺｎＯの含有率は、０〜６％が好ましく、０〜４％がより好ましく、０〜１％がより一層好ましく、０〜０．１％がさらにより一層好ましく、０．０１％未満であって不純物を除き意図的に含有させないことが特に好ましい。
【００５７】
（ＺｒＯ２）
ＺｒＯ２は、イオン交換性能を顕著に向上させるとともに、ガラスの失透温度付近の粘性や歪点を高くする任意成分である。また、ＺｒＯ２は、ガラスの耐熱性を向上させる成分でもある。しかし、ＺｒＯ２の含有量が多くなり過ぎると、失透温度が上昇し、耐失透性が低下する。したがって、耐失透性の低下を防止するために、ＺｒＯ２の含有率は、０〜１０％であることが好ましく、０〜６％であることがより好ましく、０〜４％であることがより一層好ましく、０．１〜３％であることがさらにより一層好ましい。
【００５８】
（Ｆｅ２Ｏ３）
Ｆｅ２Ｏ３は、ガラスの透明性及び可視透過率に影響がある着色成分である。Ｆｅ２Ｏ３の含有量が多くなり過ぎると、ガラスが不安定となり失透を生じるので、０〜４％がより好ましく、０〜１％がより一層好ましく、０〜０．１％がさらにより一層好ましく、０．０１％未満であって不純物を除き意図的に含有させないことが特に好ましい。
【００５９】
（ＳｎＯ２）
ＳｎＯ２は、ガラスの清澄剤として用いられ、またイオン交換性能を向上させる効果がある。ただし、その含有量が多くなり過ぎると、失透が発生したり透過率が低下する傾向がる。したがって、ＳｎＯ２の含有率は０〜２％であることが好ましく、０．１〜１％がより好ましい。
【００６０】
表１は本発明にかかるガラス基板として適用可能なガラス組成の実施例（試料No.１〜６）を示している。なお、表１における圧縮応力層、圧縮応力、及びＴａｖｅについては、後述の条件で化学強化した場合の値である。
【００６１】
【表１】
2013027651.tif 000003
【００６２】
＜３．ガラス基板の製造方法の概要＞
次に、ガラス基板の一例であるカバーガラス１の製造方法の概要を説明する。
【００６３】
図３は、ガラス基板の製造方法の手順の概要を示す流れ図である。
【００６４】
カバーガラス１の製造にあたっては、先ず、カバーガラス１の形成材料となるガラス素材を用意する（ステップ１、以下ステップを「Ｓ」と略す）。ガラス素材としては、例えばダウンドロー法のような公知手法を用いて溶融ガラスをシート状に成形した板状ガラス材（シートガラス）を用いることが考えられる。ただし、用意する板状ガラス材は、ガラス骨格を形成する必須成分であるＳｉＯ２に加えて、１種以上のアルカリ金属成分を含んで構成されているものとする。１種以上のアルカリ金属成分としては、Ｎａ２ＯやＬｉ２Ｏ等といった後述するイオン交換処理を行う際の必須成分が挙げられる。Ｎａ２Ｏは、イオン交換処理において、主としてカリウムイオン置換されることによってガラスを化学強化する成分である。また、Ｌｉ２Ｏは、イオン交換処理において、主としてナトリウムイオンと置換されることによってガラスを化学強化する成分であり、Ｎａ２Ｏよりもイオン交換速度が大きいため、短時間で深い圧縮応力層を形成するために用いられる。このような成分を含んで構成された板状ガラス材の具体例としては、アルミノシリケートガラスが挙げられる。
【００６５】
ガラス素材としての板状ガラス材を用意した後は、次いで、その板状ガラス材に対して、化学強化工程（Ｓ２）、加飾層形成工程（Ｓ３）および形状加工工程（Ｓ４）を順に実行する。以下、これらの各工程（Ｓ２〜Ｓ４）について順に説明する。
【００６６】
（化学強化工程）
化学強化工程（Ｓ２）では、用意した板状ガラス材を、１種以上のアルカリ金属成分を含む溶融塩と接触させて、当該板状ガラス材に対するイオン交換処理を行う。具体的には、所定温度（例えば３５０℃〜５００℃）に保たれた硝酸カリウム（ＫＮＯ３）の単塩や硝酸カリウムと硝酸ナトリウム（ＮａＮＯ３）の混塩の処理液中に、板状ガラス材を所定時間（例えば２〜８時間）浸漬する。ここで、表１に示す試料No.１〜６の各ガラス組成の強化条件は、硝酸カリウムと硝酸ナトリウムとの混合比を９：１とし、溶融塩の温度を４００℃とし、浸漬時間を３時間とした。
【００６７】
１種以上のアルカリ金属成分を含んで構成された板状ガラス材を、１種以上のアルカリ金属成分を含む溶融塩と接触させると、板状ガラス材の表層部では、当該板状ガラス材を構成するアルカリ金属イオン（例えばナトリウムＮａ+）が、それよりも大きいアルカリ金属イオン（例えばカリウムＫ+）で、イオン交換により置換される。これにより、イオン交換処理後の板状ガラス材の表層部には、圧縮応力が生じている層、すなわち図２の圧縮応力層１ａが形成されることになる。また、圧縮応力層１ａの形成に伴って、板状ガラス材の深層部には、内部応力のバランスを保つために、引張応力が生じている層、すなわち引張応力層１ｂが形成されることになる。つまり、化学強化工程では、板状ガラス材に対するイオン交換処理により、当該板状ガラス材の表層部を圧縮応力層１ａとし、当該表層部以外の深層部を引張応力層１ｂとするのである。なお、圧縮応力層１ａの厚さｄや圧縮応力値Ｆは、ウェーブガイド法、バビネ法などの公知の手法を用いて求めることができる。但し、本明細書では、圧縮応力層１ａの厚さｄや圧縮応力値Ｆについては、ウェーブガイド法による測定値であることを前提に説明する。
【００６８】
（加飾層形成工程）
加飾層形成工程（Ｓ３）では、イオン交換処理が行われた板状ガラス材の少なくとも一方の表面に、一層以上の加飾層を形成する。加飾層としては、例えば、カバーガラス１を装飾する印刷層や、カバーガラス１の表面の汚れを防止する防汚層や、カバーガラス１の表面の光反射を防止する反射防止層や、カバーガラス１の表面の導電性を確保する導電性層や、ＩＴＯ（Indium Tin Oxide：インジウム錫酸化物）等のタッチパネル用の透明電極層や、透明電極層の保護層等が挙げられる。これらの所望の加飾層の形成には、例えば印刷法等を用いることができる。また、加飾層は、次工程の形状加工工程で板状ガラス材から抜き切り出される複数の小片のそれぞれに対応するように、板状ガラス材の表面に形成される。
【００６９】
ここで、加飾層のうち印刷層について、より具体的に説明する。
【００７０】
さらに、印刷層は、塗料による複数の層（多層構造）によって構成される。多層構造の印刷層を形成する場合の代表的な例（第１層がネガ印刷の例）を挙げると、第１層は外周の額縁部分を印刷する層で、当該第１層には機器のモデル、社名のロゴ、各種センサーホールなどが抜き形状となっている。
【００７１】
また、第２層は社名のロゴやモデル名を指定の色で印刷する層である。第３層はロゴやモデル名の印刷部の遮光性ならびに額縁印刷部分のピンホールを消すための裏打ち層である。第４層も裏打ち層である。第５層は明度センサーホール部分に印刷する透過率調整用のフィルターインクの層である。第６層は筐体に接着するための位置合わせ用ガイドラインの層といった構成がある。これらの印刷層の印刷処理は、板状ガラス材の端面を位置合わせ治具により保持した状態で印刷機にセットされて行われる。
【００７２】
次に、加飾層のうち透明電極層及び導電性層について、より具体的に説明する。
【００７３】
透明電極層は、例えば、板状ガラス材の主表面にスパッタリング法等を用いて透明導電膜、例えばＩＴＯ膜を成膜し、フォトリソグラフィ技術、又はＹＡＧ(Yttrium Aluminum Garnet)の基本波やＣＯ２レーザ等によるレーザパターニング技術を用いて透明導電膜を所望のパターン形状に加工することにより、形成される。
【００７４】
導電性層は、例えば、Ａｇ、Ａｌ、Ｍｏ若しくはＣｒ又はこれらの合金や多層膜からなる信号配線用の金属パターン（補助導線）や、フレキシブルプリント基板（ＦＰＣ）に接続するためのランド等である。また、導電性層は、透明導電層とカバーガラスの外部（例えば、位置検出回路等）とを電気的に接続するために用いられる。さらに、導電性層は、板状ガラス材の主表面に対して、スパッタリング法等を用いて金属製の導電物質を成膜することにより金属膜を形成し、フォトリソグラフィ技術等を用いて金属膜を所望のパターン形状に加工することにより、形成される。
【００７５】
このように、板状ガラス材の主表面に、透明電極層及び導電性層を形成することにより、小片化された後のガラス基板にタッチパネルとしての機能を付加することができる。
【００７６】
（形状加工工程）
形状加工工程（Ｓ４）では、化学強化工程（Ｓ２）および加飾層形成工程（Ｓ３）を経た後の板状ガラス材に対してエッチング処理を行い、これにより板状ガラス材を切断して、小片化されたガラス基板を得る。すなわち、エッチング処理によって外形加工がされ、また必要に応じて穴加工等がされたガラス基板を得る。また、板状ガラス材の面上に形成されている加飾層についても、板状ガラス材と合わせてエッチング処理により切断する。このようにして得られたガラス基板が、カバーガラス１となる。これらの処理を行う形状加工工程（Ｓ４）について、以下、さらに詳しく説明する。
【００７７】
図４は、形状加工工程の手順の概要を示す流れ図である。
【００７８】
形状加工工程（Ｓ４）では、先ず、板状ガラス材の少なくとも一方の面上に、耐エッチング膜であるレジスト膜をコーティングする（Ｓ４１）。次いで、所望の外形形状に対応したパターンを有するフォトマスクを介して、レジスト膜を露光する（Ｓ４２）。さらに、露光後のレジスト膜を現像してレジストパターンを形成した後（Ｓ４３）、形成したレジストパターンに対するポストベーク（熱処理）を行う（Ｓ４４）。そして、形成したレジストパターンを有するレジスト膜をマスクにして、板状ガラス材の被エッチング領域をエッチングする（Ｓ４５）。
【００７９】
レジスト膜を構成するレジスト材料としては、板状ガラス材をエッチングする際に使用するエッチャントに対して耐性を有する材料であればよい。板状ガラス材は、フッ酸を含む水溶液のウエットエッチングやフッ素系ガスのドライエッチングにより食刻されるので、例えばフッ酸耐性に優れたレジスト材料などを用いることが考えられる。
【００８０】
また、レジスト膜は、加飾層のエッチャントによる食刻を保護するため、加飾層全体を覆うように形成される。さらに、レジスト材料は、加飾層と反応しないものが良い。さらにまた、レジスト材料は、加飾層の特性に応じて、耐アルカリ性の材質を選択すると良い。例えば加飾層が耐アルカリ性材質（アルカリ溶液に溶解し難い材質）の場合、レジスト材料の材質はアルカリ溶液に溶解し易い材質を選択すると良い。このように材質を選択することにより、後工程の剥離・洗浄工程（Ｓ４６）で効率良くレジスト膜を除去することができる。
【００８１】
板状ガラス材をエッチングする際に使用するエッチャントとしては、フッ酸に、硫酸、硝酸、塩酸、ケイフッ酸のうち少なくとも一つの酸を含む混酸等を用いることができる。エッチング処理により板状ガラス材を所望の形状に加工することで、小片化された各ガラス基板の端面（エッチング処理端面）は、機械加工により外形形成される際に必ず形成されるマイクロクラックの無い、極めて良好な表面状態を有することになる。また、フォトリソグラフィによってレジストパターンを形成してエッチングしているので、板状ガラス材から切り抜かれたガラス基板の寸法精度も良い。したがって、携帯機器用のカバーガラス１の外形形状が複雑な形状であっても、寸法精度の良いカバーガラス１が得られ、かつ、携帯機器用のカバーガラス１に求められる高い機械的強度を得ることが可能となる。また、このフォトリソグラフィおよびエッチングによる外形加工により生産性も向上でき、加工コストも低減することができる。なお、エッチングは、上述したようにウエットエッチングではなく、例えばフッ素系ガスをエッチャントとして使用するドライエッチングであっても構わない。
【００８２】
ここで、小片化された各ガラス基板の端面は、機械的強度及び外観品質の点で鏡面であることが好ましい。この鏡面とは、無数の微細凹凸を有する梨地面に対して、鏡のように物が写るほどよく仕上げられた面のことである。
【００８３】
なお、レジスト膜は、液体又は固体のレジスト材料を塗布してフォトリソグラフィにより形成してもよく、スクリーン印刷によりレジスト材料をパターニングした後に熱硬化して形成してもよく、レーザ等で予めカットや型抜きされたシール状レジスト材料を貼り付けて形成してもよい。
【００８４】
エッチングを行った後は、当該エッチングによって得られた小片化後のガラス基板に対して、当該ガラス基板からのレジスト膜の剥離および当該ガラス基板の洗浄を行う（Ｓ４６）。レジスト膜をガラス基材から剥離するための剥離液としては、ＫＯＨやＮａＯＨ等のアルカリ溶液を用いることが好ましい。なお、レジスト材料、エッチャント、剥離液の種類は、被エッチング材料である板状ガラス材の組成等に応じて適宜選択すればよい。
【００８５】
なお、レジスト膜の形成方法としては、フォトリソグラフィのほかに、印刷、液状硬化樹脂の塗布、シールなどの公知の手法を用いることができる。また、レーザ等で予めカットや型抜きされたシート状レジスト材料を板状ガラス材に貼り付けてレジスト膜を形成する場合には、レジスト膜を紫外線剥離や熱剥離してもよい。
【００８６】
このように、エッチングによって得られたガラス基板の端部の形状は、図６に示すようになる。つまり、ガラス基板の端面は、主表面における厚さ方向外側に凸となるように湾曲する一対の湾曲面１４と、これらの湾曲面１４からガラス基材の面方向外側へ向けて突出する頂部１５とを有している。なお、エッチング処理に関して、板状ガラス材の一対の主表面の両方からエッチング処理を施すことにより、ガラス基板の端部の形状を厚さ方向で実質的に対称とすることができ、後述の圧縮応力を一対の主表面間で同等にすることができる点で好ましい。
【００８７】
＜４．ガラス基板の製造方法における特徴的な工程＞
次に、上述した一連のカバーガラス１の製造方法において、最も特徴的な工程である化学強化工程（Ｓ２）について、さらに詳しく説明する。
【００８８】
上述したように、カバーガラス１の製造にあたっては、板状ガラス材に対して化学強化工程（Ｓ２）を実行し、さらに加飾層形成工程（Ｓ３）を実行した後に、エッチング処理による形状加工工程（Ｓ４）を実行する、という手順の製造プロセスを経る。このような手順を経れば、小片化されたガラス基板のそれぞれに対して個別にイオン交換処理による化学強化を実施するのではなく、板状ガラス材の段階で纏めてイオン交換処理による化学強化を実施することになり、小片化後に化学強化処理を行う従来手順の場合に比べて生産効率の向上が図れる。しかも、形状加工工程（Ｓ４）をエッチング処理によって行うので、複雑な加工形状にも柔軟かつ容易に対応し得るとともに、良好な寸法精度や加工表面状態等を得ることもできる。
【００８９】
ところが、上述した手順の製造プロセスでは、化学強化工程（Ｓ２）にてイオン交換処理による化学強化がされた後の板状ガラス材に対してエッチング処理による切断を行うことになるので、従来手順の外径形状加工により小片化した後に化学強化をする場合に比べると切断の際にカバーガラス１の破損や破壊等が生じ易い。
【００９０】
これを回避するためには、化学強化工程（Ｓ２）にて形成される圧縮応力層１ａにつき、当該圧縮応力層１ａの厚みおよび圧縮応力の値を、スクライブ切断でも破壊しない程度に低く抑えて設定することが考えられる（例えば特許文献４参照）。しかしながら、それでは必ずしもカバーガラス１の強度向上や薄板化等に十分に対応し得るとはいえない。
【００９１】
つまり、カバーガラス１の商品性向上を実現する上では圧縮応力層１ａを深く強く形成することが望ましい一方で、強化し過ぎると化学強化工程後の形状加工工程（Ｓ４）が困難になってしまうおそれがある。
【００９２】
この点につき、本願発明者は、鋭意検討を重ねた結果、以下に述べる知見を得るに至った。ここで、検討内容および得られた知見について詳しく説明する。
【００９３】
（強化ガラスの圧縮応力と加工性との関係）
本願発明者は、先ず、化学強化された板状ガラス材（化学強化ガラス）の圧縮応力と加工性との関係について検討した。
【００９４】
かかる検討に際して、本願発明者は、化学強化ガラスに対する加工の成否を決める数値として、化学強化ガラスにおける圧縮応力値および圧縮応力層の厚さに着目し、化学強化ガラスの板厚方向の全体にかかる圧縮応力の積算値を求めた。圧縮応力の積算値は、圧縮応力層１ａにおける圧縮応力の値を化学強化ガラスの板厚方向に積分して求めればよい。
【００９５】
具体的には、図２に示した内部応力分布を有する化学強化ガラスを例に挙げると、図中において圧縮応力の分布を示す線分σ、応力＝０の平衡点を示す線分Ｏおよび化学強化ガラスの外表面を示す線分Ｓによって囲まれる領域の面積を、圧縮応力の積算値として近似的に求めた。さらに詳しくは、図中に示したように、圧縮応力層１ａの厚さをｄ［μｍ］、圧縮応力層１ａにおける最大圧縮応力値をＦ［ＭＰａ］としたときに、ガラス加工の成否を決める数値である圧縮応力の積算値Ｘを、以下の（１）式を用いて求めた。 
Ｘ＝Ｆ×ｄ［ＭＰａ・μｍ］・・・（１）
【００９６】
また、化学強化ガラス内において引張応力が生じている層（すなわち引張応力層１ｂ）の厚さをｔ２［μｍ］とすると、厚さｔ２は、ガラス全体の板厚ｔから圧縮応力層１ａの厚さｄ×２（表裏分）を引いた分に相当するので、以下の（２）式で表される。 
ｔ２＝ｔ−２ｄ［μｍ］・・・（２）
【００９７】
さらに、厚さｔ２の引張応力層１ｂに生じる平均引張応力値Ｔａｖｅ［ＭＰａ］は、力のつり合いから引張応力の積算値と圧縮応力積算値Ｘとが同じなので、以下の（３）式で表される。 
Ｔａｖｅ＝Ｘ／ｔ２＝（Ｆ×ｄ）／（ｔ−２ｄ）［ＭＰａ］・・・（３）
【００９８】
また、かかる検討に際して、本願発明者は、最大圧縮応力値Ｆ［ＭＰａ］と圧縮応力層１ａの厚さｄ[μｍ]がそれぞれ異なるように形成された圧縮応力層１ａを有する図５に示す実施例１〜１２、比較例１〜７の各化学強化ガラスについて、エッチング処理により切断加工（外形形状加工）を行った場合における破損発生の有無、およびエッチング処理により切断した小片の強度特性を検証した。さらには、機械的なスクライブ切断を行った場合における破損発生の有無についても併せて検証した。なお、実施例１〜１２、比較例１〜７の各化学強化ガラスは板厚ｔが５００μｍ（＝０．５ｍｍ）のものと７００ｕｍ（＝０．７ｍｍ）のものを含む。また、ここでいう破損発生は、主としてマイクロクラックが発生することをいう。また、この検証に用いたガラス材は、重量％でＳｉＯ２  ６３．２％、Ａｌ２Ｏ３  １２．６％、Ｌｉ２Ｏ  ０．２％、Ｎａ２Ｏ  １５．６％、Ｋ２Ｏ  ３．２％、ＭｇＯ  ５．２％を含有するアルミノシリケートガラスである。
【００９９】
上記検証試験は、次の方法により行った。すなわち、５０×１００ｍｍに加工したガラス基板を準備し、ガラスの外周部を３ｍｍ縁取るように金属枠に接着固定した。ガラスと金属枠の固定には両面テープを用いた。金属枠に固定したガラスの中央に、重さ１００ｇの鋼球を５０ｃｍの高さから落下して、ガラスの破損率を算出した。各条件について３０枚のガラス基板を準備して同様の実験を繰り返した。破損率別に下記の通りＡ〜Ｃで、衝撃強度特性を評価した。
【０１００】
Ａ：破損率は５％以下である。 
Ｂ：破損率は５％を超え、２０％である。 
Ｃ：破損率は２０％を超える。
【０１０１】
図５は、化学強化ガラスの圧縮応力と加工性および衝撃強度特性との関係の具体例を示す説明図である。図例は、実施例１〜１２、比較例１〜７の各化学強化ガラスについて、それぞれのＦ、ｄ、Ｘ、ｔ、ｔ２およびＴａｖｅの具体的な数値と、エッチング処理による切断工程における破損発生有無、衝撃強度特性とを、互いに関連付けて一覧表示している。なお、化学強化ガラスの圧縮応力値は、（有）折原製作所製のガラス表面応力計「ＦＳＭ−６０００」を用いたウェーブガイド法による測定結果である。
【０１０２】
図例の結果によれば、小片化されたガラス基板に破損を生じさせずに、エッチング処理による切断で外形形状を加工可能にするためには、板厚ｔの値に関係なく、平均引張応力値Ｔａｖｅを５０ＭＰａ未満とすることが好ましいことが分かる。これは、比較例３〜７の各化学強化ガラスがエッチング加工で破損が生じることに基づく。
【０１０３】
また、図例の結果によれば、小片化されたガラス基板の衝撃強度特性を確保するには、平均引張応力値Ｔａｖｅを７ＭＰａ以上とすることが好ましいことが分かる。これは、比較例１，２の各化学強化ガラスは衝撃強度特性が不充分（Ｂ評価以下）であることに基づく。
【０１０４】
つまり、本願発明者は、以上の検討内容から、平均引張応力値Ｔａｖｅを５０ＭＰａ未満にすれば、予め化学強化した板状ガラス材であっても、当該板状ガラス材の板厚ｔの値に関係なく、エッチング処理による形状加工で様々な形状のガラス基板を破損させずに作製することが可能になる、という知見を得たのである。
【０１０５】
平均引張応力値Ｔａｖｅについては、上述したように５０ＭＰａ未満とすればよいが、好ましくは４５ＭＰａ以下、さらに好ましくは４０ＭＰａ以下とすれば、エッチング処理により強化ガラスを小片化する際に破損が生じてしまうのを確実に回避することができる。
【０１０６】
一方で、平均引張応力値Ｔａｖｅが小さすぎると衝撃強度特性が低下するため、上述したように７ＭＰａ以上とすればよい。平均引張応力値Ｔａｖｅは、好ましくは１０ＭＰａ以上、さらに好ましくは１８ＭＰａ以上とすれば、より好ましくは２０ＭＰａ以上とすれば小片化された強化ガラスの衝撃強度特性を確実に確保することができる。なお、機械的なスクライブ切断を行った場合において、実施例１〜１２および比較例１〜７の各化学強化ガラスは、いずれもマイクロクラック（破損）が発生した。
【０１０７】
一般に、ガラス基板の強度や耐傷性を高めるためには、圧縮応力層厚さを厚くし、圧縮応力値を大きくすることが考えられるが、圧縮応力値が大きくなるのに伴って、内部引張応力も大きくなる。ところが、内部引張応力に基づいて算出される平均引張応力値Ｔａｖｅが、上述のように５０ＭＰａ以上になると、エッチング処理による形状加工時にガラス基板が破損するリスクが高まる。そこで、本願発明によれば、平均引張応力値Ｔａｖｅが５０ＭＰａ未満という条件を満たす範囲内で、圧縮応力値を大きくしても、あるいは圧縮応力が同程度で板厚が薄いガラス材に適用しても、平均引張応力値Ｔａｖｅが７ＭＰａ以上あって強度や耐傷性の高い強化ガラス材を破損させずに加工することができる。
【０１０８】
（化学強化工程における処理条件）
以上に説明した知見に基づき、本願発明者は、化学強化工程（Ｓ２）について、以下に述べる条件を満たしつつイオン交換処理を行うことに想到した。この知見に基づいてなされた本実施形態における化学強化工程（Ｓ２）の処理条件は、以下のとおりである。
【０１０９】
化学強化工程（Ｓ２）においては、処理対象となる板状ガラス材の板厚をｔ［μｍ］、形成する圧縮応力層１ａの厚さをｄ［μｍ］、当該圧縮応力層１ａにおける最大圧縮応力値をＦ［ＭＰａ］、当該圧縮応力層１ａにおける圧縮応力積算値をＸ［ＭＰａ・μｍ］、当該圧縮応力層１ａに伴って形成される引張応力層１ｂの厚さをｔ２［μｍ］、当該引張応力層の平均引張応力値をＴａｖｅ［ＭＰａ］とし、Ｘ＝Ｆ×ｄ、ｔ２＝ｔ−２ｄかつＴａｖｅ＝Ｘ／ｔ２の関係が成り立つときに、以下の（４）式の条件を満たすようにイオン交換処理を行う。 
７≦Ｔａｖｅ＜５０［ＭＰａ］・・・（４）
【０１１０】
（処理条件を満たすための手法）
上述した処理条件を満たすためには、化学強化工程（Ｓ２）にて形成する圧縮応力層１ａの厚さｄおよび最大圧縮応力値Ｆについて、それぞれが所望値となるように制御（コントロール）すればよい。
【０１１１】
圧縮応力層１ａの厚さｄおよび最大圧縮応力値Ｆは、化学強化工程（Ｓ２）の実行時の処理温度と処理時間、さらには化学強化用処理液の選択およびその濃度に影響される。また、化学強化されるガラス材の組成やガラス内のイオン交換状況によっても異なる。したがって、化学強化工程（Ｓ２）の実行にあたっては、これらの処理温度、処理時間、処理液の選択、処理液の濃度、ガラス組成の選択等といった処理パラメータを適宜設定することで、圧縮応力層１ａの厚さおよび最大圧縮応力値Ｆを所望値にコントロールすればよい。
【０１１２】
ガラス組成の選択にあたっては、本願発明においては、アルカリ金属酸化物含有のアルミノシリケートガラスからなるガラス材を用いる。アルミノシリケートガラスは、ソーダライムガラス、アルミノボロシリケートガラス、ボロシリケートガラス、石英ガラスなどのガラスと比べて、イオン交換特性が良好であるため、前記（４）の条件式を満たすようにイオン交換処理するには最も適したガラス材である。
【０１１３】
イオン交換時の効率低下を防止して十分な深さの圧縮応力層１ａを形成すべくＮａ２ＯとＬｉ２Ｏの合計含有量を１０〜２５重量％とし、また短時間で深い圧縮応力層１ａを形成するためにＬｉ２Ｏの含有量を０．１〜７重量％とすることが考えられる。これらの含有量を許容範囲内において適宜設定することによって、圧縮応力層１ａの厚さおよび最大圧縮応力値を所望値にコントロールすることが可能となる。さらには、Ｎａ２ＯやＬｉ２Ｏ等といったアルカリ金属成分の他に、ガラス表面のイオン交換性能を向上させる成分であるＡｌ２Ｏ３を５〜２０重量％程度含有させたり、イオン交換速度を向上させガラスの化学的耐久性や硬さを向上させる成分であるＺｒＯ２を０．１〜６重量％程度含有させることも考えられる。また、ＣａＯは、イオン交換時のアルカリイオンの交換速度を低下させる作用があるため、その含有量は０〜８重量％に留めることが好ましい。
【０１１４】
化学強化用処理液としては、Ｎａイオンおよび／またはＫイオンを含有する処理液、具体的には、硝酸ナトリウム（ＮａＮＯ３）および／または硝酸カリウム（ＫＮＯ３）を含有する硝酸塩を単塩または混合塩で用いるのが好ましい。ただし、硝酸塩に限定されるものではなく、硫酸塩、重硫酸塩、炭酸塩、重炭酸塩、ハロゲン化物を用いても良い。処理液がＮａイオンを含む場合には、このＮａイオンがガラス中のＬｉイオンとイオン交換し、また処理液がＫイオンを含む場合には、このＫイオンがガラス中のＬｉイオンおよびＮａイオンとイオン交換し、さらに処理液がＮａイオンおよびＫイオンを含む場合には、これらＮａイオンおよびＫイオンが、ガラス中のＬｉイオンおよびＮａイオンとそれぞれイオン交換する。このイオン交換により、ガラス表層部のアルカリ金属イオンが、より大きなイオン半径のアルカリ金属イオンに置き換わり、ガラス表層部に圧縮応力層１ａが形成されてガラスが化学強化される。
【０１１５】
ここで、ガラス組成や処理液の温度、処理時間を一定にしたとき、処理液における硝酸カリウムと硝酸ナトリウムの混合比を調整することで、圧縮応力層１ａの厚さｄと最大圧縮応力値Ｆを操作することができる。たとえば、ガラス中のＮａイオンを処理液中のＫイオンとイオン交換する場合、硝酸カリウム熔融塩に硝酸ナトリウム熔融塩を適宜量（１〜１５質量％程度）添加することにより、圧縮応力層１ａの厚さｄはほぼ一定で最大圧縮応力値Ｆを下げることができる。また、ガラス成分としてＬｉ２Ｏを多量に（例えば、３重量％以上）含むガラス中のＬｉイオンを処理液中のＮａイオンとイオン交換する場合、硝酸カリウム熔融塩に硝酸ナトリウム熔融塩を２０質量％〜５０質量％程度添加することで、最大圧縮応力値Ｆが数％〜数十％低下する。
【０１１６】
また、ガラス組成が一定で、化学強化用処理液（熔融塩）の組成を同一としたとき、処理温度（板状ガラス材を浸漬させる処理液の温度）と処理時間（板状ガラス材の処理液への浸漬時間）を調整することで、圧縮応力層１ａの厚さｄと最大圧縮応力値Ｆおよび圧縮応力積算値Ｘを操作することができる。すなわち、圧縮応力層１ａの厚さｄについては、処理時間が長いほど当該厚さｄの値が大きくなる。また、圧縮応力積算値Ｘについては、処理温度が高いほど、当該圧縮応力積算値Ｘが大きくなる。たとえば、化学強化工程（Ｓ２）は、ガラス材の歪点以下の温度で、かつ熔融塩が分解しない温度で行うことが肝要であり、通常３５０〜５００℃、好ましくは３６０〜４００℃にて、１〜１２時間程度、好ましくは２〜８時間行う。
【０１１７】
ここで、処理温度を上記範囲内で比較的低く設定し、かつ処理時間を上記範囲内で比較的長く設定した場合、圧縮応力層１ａの厚さｄが薄く、最大圧縮応力値Ｆが大きな圧縮応力層１ａが形成される。
【０１１８】
以上のように、化学強化工程（Ｓ２）の実行時における処理温度、処理時間、処理液の種類、板状ガラス材のガラス組成等を適宜選択すれば、圧縮応力層１ａの厚さおよび最大圧縮応力値Ｆもしくは圧縮応力積算値Ｘを所望値にコントロールすることが可能となり、その結果として上述した処理条件を満たす化学強化ガラスを得ることができる。
【０１１９】
＜５．本実施形態の効果＞
本実施形態で説明したカバーガラス１の製造方法によれば、以下に述べる効果が得られる。
【０１２０】
本実施形態によれば、板状ガラス材の状態でイオン交換処理による化学強化を行った後に、板状ガラス材をエッチング処理により切断して小片化することで、カバーガラス１を得る。したがって、小片化されたガラス基板のそれぞれに対して個別にイオン交換処理による化学強化を実施するのではなく、板状ガラス材の段階で纏めてイオン交換処理による化学強化を実施することになり、小片化後に化学強化処理を行う従来手順の場合に比べて生産効率の向上が図れ、その結果としてカバーガラス１の製造における生産性を向上させることができる。
【０１２１】
また、本実施形態によれば、板状ガラス材をエッチング処理により切断して小片化するので、複雑な加工形状にも柔軟かつ容易に対応し得るとともに、良好な寸法精度や加工表面状態（例えば切断面の面粗さＲａ＝１０ｎｍ以下）等を得ることもできる。
【０１２２】
さらに、本実施形態によれば、エッチング処理による切断前の板状ガラス材に対するイオン交換処理を、ガラス内の平均引張応力値Ｔａｖｅが７ＭＰａ以上、５０ＭＰａ未満となる条件を満たすように行う。したがって、化学強化後の板状ガラス材に対してエッチング処理による切断を行う場合であっても、切断面にマイクロクラック等の破損が生じてしまうことがなく、かつ衝撃強度特性を満足し得る当該切断を適切に行うことができる。つまり、本実施形態で製造されるカバーガラス１は、圧縮応力層１ａの強化し過ぎによる形状加工の困難性を招いてしまうことなく、当該圧縮応力層１ａを極力深く強く形成することが可能になるので、強度向上や薄板化等に十分に対応し得るものとなり、カバーガラス１としての商品性を十分に高められる。
【０１２３】
以上のことから、本実施形態の製造方法を用いてカバーガラス１を製造すれば、カバーガラス１の生産性向上と商品性向上とを併せて実現することが可能であるといえる。
【０１２４】
また、本実施形態によれば、イオン交換処理による化学強化後の板状ガラス材の少なくとも一方の表面に一層以上の加飾層を形成し、その後に加飾層が形成された板状ガラス材をエッチング処理によって切断する。つまり、板状ガラス材の面上に形成されている加飾層についても、板状ガラス材と合わせてエッチング処理により切断する。したがって、小片化されたガラス基板のそれぞれに対して個別に加飾層の形成を行うのではなく、板状ガラス材の段階で纏めて加飾層の形成を行うことになるので、カバーガラス１の製造における生産効率向上が図れる。特に印刷法により板状ガラス材に加飾層を形成する場合、小片化したガラス基板に個別に印刷法により加飾層を形成する場合と加工時間及び加工工数が同等である。このことから、小片化したガラス基板１枚当たりの加工時間を大幅に短縮させることが可能になる。
【０１２５】
さらに、従来のガラス基板の製造方法において、化学強化前にエッチング処理により板状ガラス材を小片化する場合には、エッチング後の各工程間において、複数のガラス基板を保持具と搬送具との一方から他方へ載せ変える必要がある。この載せ変え作業は、全ての工程を通して複数回行われ、この載せ変え作業によって、ガラス基板の端面にクラックやきずが生じてしまう可能性があった。これに対して、本実施の形態では、板状ガラス材を化学強化後にエッチング処理により板状ガラス材を小片化するので、工程数を削減でき、載せ変え作業回数も削減することができる。この結果、ガラス基板の端面にクラックやきずの発生を抑えることができ、カバーガラス１の強度品質を向上させることができる。
【０１２６】
しかも、スクライブ切断ではなくエッチング処理による切断を行うので、複雑な加工形状にも柔軟かつ容易に対応し得るとともに、良好な寸法精度や加工表面状態等を得ることもできる。つまり、加飾層の形成する場合であっても、カバーガラス１の生産性向上と商品性向上とを併せて実現することが可能となる。
【０１２７】
＜６．その他＞
なお、本実施形態では、本発明の好適な実施具体例として、携帯機器用のカバーガラス１の製造方法について説明したが、本発明はこれに限定されるものではない。
【０１２８】
例えば、本発明において被製造物となるガラス基板は、イオン交換処理による化学強化後の板状ガラス材に対してエッチング処理による形状加工を行って得られるものであれば、携帯機器用のカバーガラス１以外のガラス基板であってもよい。その場合であっても、本発明を適用することによって、当該ガラス基板の生産性向上と商品性向上とを併せて実現することが可能となる。
【０１２９】
以上のように、本発明は、上述した本実施形態の内容に限定されることはなく、その要旨を逸脱しない範囲で適宜変更することが可能である。
【符号の説明】
【０１３０】
１…カバーガラス
１ａ…圧縮応力層
１ｂ…引張応力層
ｔ…板状ガラス材の板厚
ｄ…圧縮応力層の厚さ
Ｆ…圧縮応力層の最大圧縮応力値
Ｘ…圧縮応力積算値
ｔ２…引張応力層の厚さ
Ｔａｖｅ…引張応力層の平均引張応力値
【図１】
2013027651.tif 000004
【図２】
2013027651.tif 000005
【図３】
2013027651.tif 000006
【図４】
2013027651.tif 000007
【図５】
2013027651.tif 000008
【図６】
2013027651.tif 000009
【国際調査報告】
2013027651.tif 000010
2013027651.tif 000011
2013027651.tif 000012
2013027651.tif 000013